(57)【要約】      （修正有）【課題】各重金属及びＭｎを実質的に用いず、高磁化で、中抵抗〜高抵抗を備え、かつ帯電特性に優れ、粒子表面が適度な凹凸を備え、形状の揃った電子写真現像剤用キャリア芯材の製造方法等を提供する。【解決手段】Ｆｅ、Ｍｇ、Ｔｉ及びＳｒを含有し、スピネル構造及びＴｉ化合物の構造を有するキャリア芯材の製造方法であって、（１）Ｍｇ化合物、Ｔｉ化合物及びＦｅ２Ｏ３を非酸化性又は弱還元性雰囲気下、混合、焼成して２価のＦｅを含む混合物を得る第１焼成工程、（２）スラリー粒子を造粒する造粒工程、（３）造粒物を非酸化性又は弱還元性雰囲気下で焼成し、フェライト化させる第２焼成工程、（４）再度焼成し、磁化及び表面性を調整する第３焼成工程、（５）酸化皮膜処理工程とを有し、第１焼成工程又は造粒工程において、Ｆｅ、Ｍｇ、Ｔｉ、Ｍｎ及びＳｒから選択される少なくとも１種を添加する電子写真現像剤用キャリア芯材の製造方法を採用する。【選択図】図２
2010181525.tif 000002
【特許請求の範囲】
【請求項１】
Ｆｅ、Ｍｇ、Ｔｉ及びＳｒを少なくとも含有し、少なくともスピネル構造及びＴｉ化合物の構造を有する電子写真現像剤用キャリア芯材の製造方法であって、
（１）少なくともＭｇ化合物、Ｔｉ化合物及びＦｅ２Ｏ３を非酸化性雰囲気又は弱還元性雰囲気下、混合、焼成して２価のＦｅを含む混合物を得る第１焼成工程と、
（２）得られた混合物をスラリー化した後、スラリー粒子を造粒する造粒工程と、
（３）造粒物を非酸化性雰囲気又は弱還元性雰囲気下で焼成し、フェライト化させる第２焼成工程と、
（４）再度、非酸化性雰囲気又は弱還元性雰囲気下で焼成し、磁化及び表面性を調整する第３焼成工程と、
（５）粒子表面に酸化皮膜を形成する酸化皮膜処理工程と、
を有し、上記第１焼成工程又は上記造粒工程において、Ｆｅ、Ｍｇ、Ｔｉ、Ｍｎ及びＳｒから選択される少なくとも１種を添加することを特徴とする電子写真現像剤用キャリア芯材の製造方法。
【請求項２】
上記造粒工程において、上記第１焼成工程で得られた混合物以外にＦｅ、Ｍｇ、Ｔｉ、Ｍｎ及びＳｒから選択される少なくとも１種の元素を含有し、かつ焼成を行っていない原料を添加する請求項１に記載の電子写真現像剤用キャリア芯材の製造方法。
【請求項３】
上記第１焼成工程、上記造粒工程及び上記第２焼成工程から選ばれる少なくとも１つの工程において、カーボンブラック、ポリビニルアルコール（ＰＶＡ）、ポリビニルピロリドン（ＰＶＰ）及び木炭から選ばれる少なくとも１種の添加物質を添加する請求項１又は２に記載の電子写真現像剤用キャリア芯材の製造方法。
【請求項４】
上記第１焼成工程の焼成が８００〜１２００℃で行われる請求項１、２又は３に記載の電子写真現像剤用キャリア芯材の製造方法。
【請求項５】
上記第２焼成工程の焼成が６５０〜１２００℃で行われる請求項１〜４のいずれかに記載の電子写真現像剤用キャリア芯材の製造方法。
【請求項６】
上記第３焼成工程の焼成が１１００〜１４００℃で行われる請求項１〜５のいずれかに記載の電子写真現像剤用キャリア芯材の製造方法。
【請求項７】
上記酸化皮膜処理工程が４００〜８００℃で行われる請求項１〜６のいずれかに記載の電子写真現像剤用キャリア芯材の製造方法。
【請求項８】
上記酸化皮膜処理工程において、ロータリーキルンが用いられる請求項１〜７のいずれかに記載の電子写真現像剤用キャリア芯材の製造方法。
【請求項９】
上記造粒工程に用いられるスラリー粒子の粒径が１．０〜３．０μｍである請求項１〜８のいずれかに記載の電子写真現像剤用キャリア芯材の製造方法。
【請求項１０】
請求項１〜９のいずれかに記載の製造方法により得られた電子写真現像剤用キャリア芯材。
【請求項１１】
少なくともＦｅを５５．０〜７０．０重量％、Ｍｇを０．５〜５重量％、Ｔｉを０．１〜１．５重量％及びＳｒを０．１〜５．０重量％を含有する請求項１０に記載の電子写真現像剤用キャリア芯材。
【請求項１２】
Ｍｎを０．１〜５．０重量％を含有する請求項１０又は１１に記載の電子写真現像剤用キャリア芯材。
【請求項１３】
酸化皮膜の厚さが０．０００１〜１０．０μｍである請求項１０、１１又は１２に記載の電子写真現像剤用キャリア芯材。
【発明の詳細な説明】
【技術分野】
【０００１】
本発明は、複写機、プリンター等に用いられる二成分系電子写真現像剤に使用される電子写真現像剤用キャリア芯材の製造方法及び該製造方法により得られるキャリア芯材に関する。
【背景技術】
【０００２】
電子写真現像方法は、現像剤中のトナー粒子を感光体上に形成された静電潜像に付着させて現像する方法であり、この方法で使用される現像剤は、トナー粒子とキャリア粒子からなる二成分系現像剤及びトナー粒子のみを用いる一成分系現像剤に分けられる。
【０００３】
こうした現像剤のうち、トナー粒子とキャリア粒子からなる二成分系現像剤を用いた現像方法としては、古くはカスケード法等が採用されていたが、現在では、マグネットロールを用いる磁気ブラシ法が主流である。
【０００４】
二成分系現像剤において、キャリア粒子は、現像剤が充填されている現像ボックス内において、トナー粒子と共に攪拌されることによって、トナー粒子に所望の電荷を付与し、さらにこのように電荷を帯びたトナー粒子を感光体の表面に搬送して感光体上にトナー像を形成するための担体物質である。マグネットを保持する現像ロール上に残ったキャリア粒子は、この現像ロールから再び現像ボックス内に戻り、新たなトナー粒子と混合・攪拌され、一定期間繰り返して使用される。
【０００５】
二成分系現像剤は、一成分系現像剤とは異なり、キャリア粒子はトナー粒子と混合・攪拌され、トナー粒子を帯電させ、さらに搬送する機能を有しており、現像剤を設計する際の制御性が良い。従って、二成分系現像剤は高画質が要求されるフルカラー現像装置及び画像維持の信頼性、耐久性が要求される高速印刷を行う装置等に適している。
【０００６】
このようにして用いられる二成分系現像剤においては、画像濃度、カブリ、白斑、階調性、解像力等の画像特性が、初期の段階から所定の値を示し、しかもこれらの特性が耐刷期間中に変動せず、安定に維持されることが必要である。これらの特性を安定に維持するためには、二成分系現像剤中に含有されるキャリア粒子の特性が安定していることが必要になる。
【０００７】
二成分系現像剤を形成するキャリア粒子として、従来は、表面を酸化皮膜で覆った鉄粉あるいは表面を樹脂で被覆した鉄粉等の鉄粉キャリアが使用されていた。このような鉄粉キャリアは、磁化が高く、導電性も高いことから、ベタ部の再現性のよい画像が得られやすいという利点がある。
【０００８】
しかしながら、このような鉄粉キャリアは真比重が約７．８と重く、また磁化が高すぎることから、現像ボックス中におけるトナー粒子との攪拌・混合により、鉄粉キャリア表面へのトナー構成成分の融着、いわゆるトナースペントが発生しやすくなる。このようなトナースペントの発生により有効なキャリア表面積が減少し、トナー粒子との摩擦帯電能力が低下しやすくなる。
【０００９】
また、樹脂被覆鉄粉キャリアでは、耐久時のストレスにより表面の樹脂が剥離し、高導電性で絶縁破壊電圧が低い芯材（鉄粉）が露出することにより、電荷のリークが生ずることがある。このような電荷のリークにより、感光体上に形成された静電潜像が破壊され、ベタ部にハケスジ等が発生し、均一な画像が得られにくい。これらの理由から、酸化皮膜鉄粉及び樹脂被覆鉄粉等の鉄粉キャリアは、現在では使用されなくなってきている。
【００１０】
近年は、鉄粉キャリアに代わって真比重約５．０程度と軽く、また磁化も低いフェライトをキャリアとして用いたり、さらに表面に樹脂を被覆した樹脂コートフェライトキャリアが多く使用されており、現像剤寿命は飛躍的に伸びてきた。
【００１１】
このようなフェライトキャリアの製造方法としては、フェライトキャリア原料を所定量混合した後、仮焼、粉砕し、造粒後に焼成を行うのが一般的であり、条件によっては仮焼を省略できる場合もある。
【００１２】
ところで、最近、環境規制が厳しくなり、Ｎｉ、Ｃｕ、Ｚｎ等の金属の使用は避けられるようになってきており、環境規制に適応した金属の使用が求められており、キャリア芯材として用いられるフェライト組成はＣｕ−Ｚｎフェライト、Ｎｉ−ＺｎフェライトからＭｎを用いたＭｎフェライト、Ｍｎ−Ｍｇ−Ｓｒフェライト等に移行している。
【００１３】
特許文献１（特開２００６−３３７８２８号公報）には、表面が溝又は筋で１０μｍ四方あたり２〜５０の領域に分割されており、マンガンフェライトを主成分とする電子写真用フェライトキャリア芯材が記載されている。このフェライトキャリア芯材は、組成が均一で、一定の表面性、良好な流動性を有し、かつ高磁化、低抵抗であり、このフェライトキャリア芯材に樹脂を被覆したフェライトキャリアを用いた電子写真用現像剤は、帯電の立ち上がりが速く、経時における安定した帯電量を有するとされている。
【００１４】
この特許文献１では、上記のようなフェライトキャリア芯材を製造するために、ＦｅとＭｎのモル比（Ｆｅ／Ｍｎ）が４〜１６のＦｅとＭｎを主成分とする複合酸化物を粉砕、混合後、造粒、焼成し、さらに解砕、分級する製造方法において、焼成を酸素濃度が５体積％以下の雰囲気で行うことが示されている。
【００１５】
しかし、このフェライトキャリア芯材は、低抵抗であるという問題がある。しかも、Ｍｎも各種法規制の対象になりつつあり、上記各種重金属はもとよりＭｎを使用しない新たなキャリア芯材が求められている。
【００１６】
フェライト成分としてＭｎを用いたキャリア芯材に代わるものとして、Ｍｇ等を用いたキャリア芯材が提案されている。例えば、特許文献２（特開２０００−１７２０１７号公報）には、マグネタイト又はＭｇＯあるいはＣａＯ等の有害重金属でない酸化物を含むマグネタイトを主成分とする複合酸化物を出発原料とし、粉砕後、球形に造粒し、球形造粒粉を、８５０〜１０００℃、不活性ガス雰囲気下で焼成する電子写真現像剤用フェライトコアの製造方法が記載されている。
【００１７】
また、特許文献３（特表２００６−５２４６２７号公報）には、式ＭｇａＦｅｂＣａｃＯｄで示されるＭｇ系フェライト材料（キャリア芯材）が示され、飽和磁化が３０〜８０ｅｍｕ／ｇ、絶縁破壊電圧が１．５〜５．０ｋＶであるとされ、環境規制に対応したクリーンな材料で構成され、鮮明で階調性に富みカブリのない高画質像が得られるとされている。
【００１８】
このようにフェライト成分としてＭｇを用いたキャリア芯材は提案されているが、一般に磁化と抵抗はトレードオフの関係にあるため、高磁化と中抵抗〜高抵抗といった特性を両立することは難しい。そのため、Ｍｎを添加することで磁化と抵抗のトレードオフの関係を緩和し高磁化かつ中抵抗〜高抵抗を実現し、現在は電子写真現像剤用キャリア芯材として利用されている。しかしながら、上述したように、各種重金属規制の強化に伴いＭｎを使用しにくい状況となりつつある。
【００１９】
また、フェライト成分としてＭｇを用いて従来の焼成方法でも高磁化、かつ中抵抗〜高抵抗を実現する方法としては、本焼成後、表面酸化することで抵抗を所望のレベルに合わせ込む取り組みがなされてきた。
【００２０】
特許文献４（特開２００４−２４０３２２号公報）には、マンガン−マグネシウムフェライトに固溶されていないＺｒＯ２を含有するフェライト粒子からなる電子写真現像剤用キャリア芯材を開示し、その製造においては、本焼成後、大気雰囲気下、既存のロータリー式電気炉、バッチ式電気炉等を用いて、３００〜７００℃で酸化皮膜処理することが記載されている。さらに、特許文献５（特開２００８−６５１０６号公報）には、ＭＯ・Ｆｅ２Ｏ３、Ｍ成分は２価の金属元素、特にＭｎ、Ｍｇ、Ｆｅの１種以上で表される磁性部とＳｉＯ２を含んでなる非磁性部を有する粉体からなる電子写真現像剤用キャリア芯材を開示し、その製造においては、焼成後、大気又は酸素と窒素の混合雰囲気下で２００〜８００℃に加熱して高抵抗化処理することが記載されている。
【００２１】
しかし、特許文献４及び５に記載のように、酸化皮膜処理（高抵抗化処理）を行っても、低抵抗であったり、低磁化である。また、フェライト成分としてＭｎを使用する場合には、上記した環境規制の問題も生じる。
【００２２】
従来よりＭｇ系フェライトはＦｅ過剰で製造することで磁化を高くすることが出来ることが知られている。しかし、抵抗はＦｅ過剰であるため極めて低いものとなってしまっている。また、Ｆｅ過剰のＭｇ系フェライトは、本焼成時の酸素濃度が高い場合や表面酸化によって磁化が急激に低くなると言う特徴を持っており、この現象はマグネタイト中に含まれる２価のＦｅの酸化によるものと考えられている。
【００２３】
一方、Ｆｅ以外の遷移金属を含有しないＭｇ系フェライトの焼成温度は１２５０〜１３５０℃程度ときわめて高温であり、キャリア芯材に求められる表面性はほとんど凹凸のないものしか得られないだけでなく、焼成時にキャリア芯材粒子同士が凝集しやすく球形ではない粒子が多く含まれることとなる。そのため、意図的に重金属を含有せず、高磁化、中抵抗〜高抵抗で、かつ適度な凹凸を有する表面性と揃った形状を実現した電子写真現像剤用キャリア芯材及びその製造方法は得られていないのが現状である。
【００２４】
特許文献６（特許２８６０３５６号公報）は、ヘマタイト、ヘマタイト＋マグネタイト、あるいはマグネタイトにＭｇと必要に応じてＭｎを混合して焼成した所定の飽和磁化を持つ酸化物磁性材料およびその製造方法に関するものである。特許文献７（特許３１５１４５７号公報）は、マグネタイト、マグネタイト＋ヘマタイト、ヘマタイトにＴｉ化合物あるいはＳｎ化合物を混合・焼成して所定の値の飽和磁化を持つ酸化物磁性材料およびその製造方法に関するものである。いずれの文献中においても、球形顆粒化後の焼成は1回しか行っておらず電子写真用キャリア芯材として求められる粒子の形状や表面性を得ることが難しく、不十分である。また、この特許文献６には非磁性相としてヘマタイト、ウスタイト、Ｍｇ（化合物）が例示されている。一方、本発明に係る製造方法により製造された電子写真用キャリア芯材中に存在するＭｇ化合物は磁化を持ったＭｇフェライトであり、かつ非磁性相としてはＴｉ化合物が存在するため特許文献６と区別されるべきものである。
【先行技術文献】
【特許文献】
【００２５】
【特許文献１】特開２００６−３３７８２８号公報
【特許文献２】特開２０００−１７２０１７号公報
【特許文献３】特表２００６−５２４６２７号公報
【特許文献４】特開２００４−２４０３２２号公報
【特許文献５】特開２００８−６５１０６号公報
【特許文献６】特許２８６０３５６号公報
【特許文献７】特許３１５１４５７号公報
【発明の概要】
【発明が解決しようとする課題】
【００２６】
従って、本発明の目的は、各重金属のみならず、Ｍｎを実質的に用いることなしに、高磁化でありながら中抵抗又は高抵抗といった所望の抵抗が得られ、かつ帯電特性に優れ、しかも適度な凹凸を有する表面性と揃った形状とを兼備する電子写真現像剤用キャリア芯材の製造方法、及び該製造方法により得られるキャリア芯材を提供することにある。
【課題を解決するための手段】
【００２７】
本発明者らは、上記のような課題を解決すべく鋭意検討した結果、Ｆｅ、Ｍｇ、Ｔｉ及びＳｒを含有し、少なくともスピネル構造及びＴｉ化合物の構造を有する電子写真現像剤用キャリア芯材の製造方法において、一定の条件下で、本焼成を含む３回の焼成工程を経て得られたキャリア芯材が上記目的を達成することを知見し、本発明に至った。
【００２８】
すなわち、本発明は、Ｆｅ、Ｍｇ、Ｔｉ及びＳｒを含有し、少なくともスピネル構造及びＴｉ化合物の構造を有する電子写真現像剤用キャリア芯材の製造方法であって、
（１）少なくともＭｇ化合物、Ｔｉ化合物及びＦｅ２Ｏ３を非酸化性雰囲気又は弱還元性雰囲気下、混合、焼成して２価のＦｅを含む混合物を得る第１焼成工程と、
（２）得られた混合物をスラリー化した後、スラリー粒子を造粒する造粒工程と、
（３）造粒物を非酸化性雰囲気又は弱還元性雰囲気下で焼成し、フェライト化させる第２焼成工程と、
（４）再度、非酸化性雰囲気又は弱還元性雰囲気下で焼成し、磁化及び表面性を調整する第３焼成工程と、
（５）粒子表面に酸化皮膜を形成する酸化皮膜処理工程と、
を有し、上記第１焼成工程又は上記造粒工程において、Ｆｅ、Ｍｇ、Ｔｉ、Ｍｎ及びＳｒから選択される少なくとも１種を添加することを特徴とする電子写真現像剤用キャリア芯材の製造方法を提供するものである。
【００２９】
本発明に係る上記電子写真現像剤用キャリア芯材の製造方法では、上記造粒工程において、上記第１焼成工程で得られた混合物以外にＦｅ、Ｍｇ、Ｔｉ、Ｍｎ及びＳｒから選択される少なくとも１種の元素を含有し、かつ焼成を行っていない原料を添加することが望ましい。
【００３０】
本発明に係る上記電子写真現像剤用キャリア芯材の製造方法では、上記第１焼成工程、上記造粒工程及び上記第２焼成工程から選ばれる少なくとも１つの工程において、カーボンブラック、ポリビニルアルコール（ＰＶＡ）、ポリビニルピロリドン（ＰＶＰ）及び木炭から選ばれる少なくとも１種の添加物質を添加することが望ましい。
【００３１】
本発明に係る上記電子写真現像剤用キャリア芯材の製造方法では、上記第１焼成工程の焼成が８００〜１２００℃で行われることが望ましい。
【００３２】
本発明に係る上記電子写真現像剤用キャリア芯材の製造方法では、上記第２焼成工程の焼成が６５０〜１２００℃で行われることが望ましい。
【００３３】
本発明に係る上記電子写真現像剤用キャリア芯材の製造方法では、上記第３焼成工程の焼成が１１００〜１４００℃で行われることが望ましい。
【００３４】
本発明に係る上記電子写真現像剤用キャリア芯材の製造方法では、上記酸化皮膜処理工程が４００〜８００℃で行われることが望ましい。
【００３５】
本発明に係る上記電子写真現像剤用キャリア芯材の製造方法では、上記酸化皮膜処理工程において、ロータリーキルンが用いられることが望ましい。
【００３６】
本発明に係る上記電子写真現像剤用キャリア芯材の製造方法では、上記造粒工程に用いられるスラリー粒子の粒径が１．０〜３．０μｍであることが望ましい。
【００３７】
また、本発明は、上記製造方法により得られた電子写真現像剤用キャリア芯材を提供するものである
【００３８】
本発明に係る上記電子写真現像剤用キャリア芯材は、少なくともＦｅを５５．０〜７０．０重量％、Ｍｇを０．５〜５重量％、Ｔｉを０．１〜１．５重量％及びＳｒを０．１〜５．０重量％を含有することが望ましい。
【００３９】
本発明に係る上記電子写真現像剤用キャリア芯材は、Ｍｎを０．１〜５．０重量％を含有することが望ましい。
【００４０】
本発明に係る上記電子写真現像剤用キャリア芯材は、酸化皮膜の厚さが０．０００１〜１０．０μｍであることが望ましい。
【発明の効果】
【００４１】
本発明に係る製造方法によって、各重金属のみならず、Ｍｎを実質的に用いることなしに、高磁化でありながら中抵抗又は高抵抗といった所望の抵抗が得られ、かつ帯電特性に優れ、しかも適度な凹凸を有する表面性と揃った形状とを兼ね備えた電子写真現像剤用キャリア芯材が工業的規模をもって安定的に製造できる。
【図面の簡単な説明】
【００４２】
【図１】図１は、実施例２の表面酸化処理前のフェライト粒子（キャリア芯材粒子）の電子顕微鏡写真（×１０００）である。
【図２】図２は、実施例２の表面酸化処理後のフェライト粒子（キャリア芯材粒子）の電子顕微鏡写真（×１０００）である。
【発明を実施するための形態】
【００４３】
以下、本発明を実施するための最良の形態について説明する。
＜本発明に係る電子写真現像剤用キャリア芯材の製造方法＞
次に、本発明に係る電子写真現像剤用キャリア芯材の製造方法について説明する。
本発明に係る電子写真現像剤用キャリア芯材の製造方法は、下記の通りである。
【００４４】
（第１焼成工程）
キャリア芯材の原料、すなわち少なくともＭｇ化合物、Ｔｉ化合物及びＦｅ２Ｏ３、さらに必要に応じてカーボンブラック、ポリビニルアルコール（ＰＶＡ）、ポリビニルピロリドン（ＰＶＰ）及び木炭から選ばれる１種の添加物質を添加し、非酸化性雰囲気又は弱還元性雰囲気下、混合、加熱して２価のＦｅを含む混合物を得る。この焼成において、少なくとも２価のＦｅを含有するスピネル相及びＦｅとＭｇ、Ｔｉ等を含有する複合酸化物相が存在するフェライト前駆体の状態を生成しておく。
【００４５】
上記のように焼成を行うことによって、結晶構造が強固となり、磁化の低下が少ない。焼成温度は、上記雰囲気下、８００〜１２００℃で行われることが望ましい。焼成温度が８００℃未満では、２価のＦｅの生成が十分でなく、酸化皮膜処理工程での磁化の低下が著しい。また、焼成温度が１２００℃を超えると、熱がかかり過ぎており、形状が悪化する。
【００４６】
従来の製造方法では本焼成時にＦｅ２Ｏ３からスピネル相を生成させるため結晶構造の変化にかなりのエネルギーが必要となるが、Ｍｇ化合物、Ｔｉ化合物及びＦｅ２Ｏ３を混合し、さらに必要に応じてカーボンブラック、ポリビニルアルコール（ＰＶＡ）、ポリビニルピロリドン（ＰＶＰ）及び木炭から選ばれる少なくとも１種の添加物質を添加し焼成を行った場合には、後述の焼成において、添加物の燃焼熱が発生し、焼成温度以上の実効温度となるため、低温焼成が可能となり、結晶性の良好なキャリア芯材を得ることができる。さらに、酸化皮膜処理工程による磁力の低下が少なく、高磁化、高抵抗を達成することができる。
【００４７】
本発明にかかる非酸化性雰囲気又は弱還元性雰囲気とは、酸素濃度が２体積％以下を意味することとし、好ましくは１体積％以下、より好ましくは０．２体積％以下である。雰囲気としては窒素ガス、アルゴンガス、ヘリウムガス、炭酸ガス等が使用できるが工業用途としては窒素ガスを用いることが好ましい。さらに０．２体積％以下を容易に達成し焼成を行う場合には液体窒素を気化して使うことが望ましい。
【００４８】
（造粒工程）
次に、得られた混合物をスラリー化した後、スラリー粒子をスプレードライヤー等で造粒する。スラリー粒子の粒径は１．０〜３．０μｍであることが望ましい。スラリー粒子の粒径が１．０μｍ未満では、粘度が高くなり、ノズル詰まりが発生しやすく、また粉砕に時間がかかるため、経済的に不利である。スラリー粒子の粒径が３．０μｍを超えると、各原料の混合が不均一で、磁化、抵抗の分布が広くなり、現像剤としたときにキャリア付着が発生する。また、形状も悪化する。
【００４９】
上記第１焼成工程やこの造粒工程において、Ｆｅ、Ｍｇ、Ｔｉ、Ｍｎ及びＳｒから選択される少なくとも１種を添加する。これらの添加元素の存在によって、酸化皮膜処理工程による磁化の低下が少なく、磁化、抵抗及び表面性の調整がしやすくなる。
【００５０】
上記造粒工程において、上記第１焼成工程で得られた混合物以外にＦｅ、Ｍｇ、Ｔｉ、Ｍｎ及びＳｒから選択される少なくとも１種の元素を含有し、かつ焼成を行っていない原料を添加することが望ましい。添加するときのＭｎの形態は特に制限はないが、ＭｎＯ２、Ｍｎ２Ｏ３、Ｍｎ３Ｏ４、ＭｎＣＯ３が工業用途で入手しやすいので好ましい。
【００５１】
（第２焼成工程）
次いで、造粒物を非酸化性雰囲気又は弱還元性雰囲気下で焼成し、フェライト化させる。この焼成により結晶構造が強固となり、磁化の低下が少ない。
【００５２】
上記第１焼成工程、上記造粒工程及びこの第２焼成工程において、カーボンブラック、ポリビニルアルコール（ＰＶＡ）、ポリビニルピロリドン（ＰＶＰ）及び木炭から選ばれる１種以上の添加物質を添加してもよい。上記造粒工程時にポリビニルアルコール（ＰＶＡ）、ポリビニルピロリドン（ＰＶＰ）を添加するだけでも所望の磁気特性が得られるが、さらにこの工程（第２焼成工程）においてカーボンブラック、ポリビニルアルコール（ＰＶＡ）、ポリビニルピロリドン（ＰＶＰ）及び木炭から選ばれる少なくとも１種の添加物質を添加することで過剰にウスタイト（ＦｅＯ）を生成させ、表面酸化処理時にウスタイトを優先的に酸化されることにより鉄過剰のＭｇフェライト成分の酸化による磁化の低下を抑制することが出来るのでより好ましい。２価のＦｅの存在量は粉末Ｘ線回折による結晶構造解析、もしくはＭｎの含有量が少なく、酸化還元滴定が可能な場合には過マンガン酸カリウムや重クロム酸カリウムによる酸化還元滴定で把握することが出来る。
【００５３】
焼成温度は６５０〜１２００℃で行われることが望ましい。焼成温度が６５０℃未満では、結晶構造が強固ではないため、酸化皮膜処理工程での磁化の低下が著しい。また、焼成温度が１２００℃を超えると、熱がかかり過ぎており、形状が悪化し、硬く、割れ欠けが発生し易く、また経済的にも不利である。
【００５４】
（第３焼成工程）
次に、フェライト化した粒子は、再度、非酸化性雰囲気又は弱還元性雰囲気下で焼成し、磁化及び表面性を調整する。この焼成により、結晶構造が強固となり、磁化の低下がさらに少なくなる。また、表面における細孔の生成を抑制することが出来る。
【００５５】
温度は１１００〜１４００℃で行われることが望ましい。焼成温度が１１００℃未満では、結晶構造が強固ではないため、酸化皮膜処理工程での磁化の低下が著しい。また、焼成温度が１４００℃を超えると、熱がかかり過ぎており、形状が悪化し、硬く、割れ欠けが発生し易く、また経済的にも不利である。
【００５６】
その後、回収し、乾燥、分級を行う。分級方法としては、既存の風力分級、メッシュ濾過法、沈降法など用いて所望の粒径に粒度調整する。乾式回収を行う場合は、サイクロン等で回収することも可能である。
【００５７】
（酸化皮膜処理工程）
このようにして得られた粒子の表面に酸化皮膜を形成する。この酸化皮膜の形成によって電気抵抗調整を行うことができる。酸化皮膜処理は、一般的なロータリー式電気炉、バッチ式電気炉等を用いる。酸化皮膜を均一に芯材粒子に形成させるためにはロータリー式電気炉、すなわち、ロータリーキルンを用いることが好ましい。ロータリーキルンを用いることにより、熱のかかりが均一となり、磁力及び抵抗の分布幅が狭く、現像剤としたときのキャリア付着の発生を防ぐことができる。
【００５８】
酸化皮膜処理の温度は４００〜８００℃で行うことが望ましい。酸化皮膜処理の温度が４００℃未満では、抵抗を十分に上げることができず、８００℃を超えると、磁化が低下する。
【００５９】
＜本発明の製造方法により得られる電子現像剤用キャリア芯材＞
上述した製造方法によって電子現像剤用キャリア芯材が得られる。
【００６０】
この電子現像剤用キャリア芯材は、その組成が少なくともＦｅを５５．０〜７０．０重量％、Ｍｇを０．５〜５重量％、Ｔｉを０．１〜１．５重量％及びＳｒを０．１〜５．０重量％を含有する。また、Ｍｎを０．１〜５．０重量％を含有することが望ましい。このような組成を有することによって、高磁化でありながら中抵抗又は高抵抗といった所望の抵抗が得られる。
【００６１】
また、この電子写真現像剤用キャリア芯材の酸化皮膜の厚さ、０．０００１〜１０．０μｍであることが望ましい。このような酸化皮膜を有することにより高磁化でありながら中抵抗又は高抵抗といった所望の抵抗が得られる。酸化皮膜の厚さは酸化皮膜が形成されていることが確認できる程度の高倍率のＳＥＭ写真から測定することが出来る。なお、酸化皮膜は芯材表面に均一で形成されていても良いし、部分的に酸化皮膜形成されていても良い。
【００６２】
（結晶構造の測定：Ｘ線回折測定）
測定装置としてパナリティカル社製「Ｘ’ＰｅｒｔＰＲＯ  ＭＰＤ」を用いた。Ｘ線源としてＣｏ管球（ＣｏＫα線）を、光学系として集中光学系及び高速検出器「Ｘ‘Ｃｅｌａｒａｔｏｒ」を用いて、測定は０．２°／ｓｅｃの連続スキャンで行った。測定結果は通常の粉末の結晶構造解析と同様に解析用ソフトウエア「Ｘ’Ｐｅｒｔ  ＨｉｇｈＳｃｏｒｅ」を用いてデータ処理し、結晶構造の同定を行った。なお、結晶構造を同定する際にＦｅ、Ｏを必須元素としＭｎ、Ｍｇ、Ｔｉ、Ｓｒは含有する可能性のある元素とした。また、Ｘ線源についてはＣｕ管球でも問題なく測定できるが、Ｆｅを多く含んだサンプルの場合には測定対象となるピークと比較してバックグラウンドが大きくなるので、Ｃｏ管球を用いる方が好ましい。また、光学系は平行法でも同様の結果が得られる可能性があるが、Ｘ線強度が低く測定に時間がかかるため集中光学系での測定が好ましい。さらに、連続スキャンの速度は特に制限はないが結晶構造の解析を行う際に十分なＳ／Ｎ比を得るためにスピネル構造の（３１１）面のピーク強度が約５００００ｃｐｓとなるようにし、粒子の特定の優先方向への配向がないようにサンプルセルにキャリア芯材をセットし測定を行った。
【００６３】
本発明にかかるスピネル構造としてＭｇＦｅ２Ｏ４が代表的なものであるが、元素の構成比からもわかるようにＦｅ過剰であるためＭｇの一部がＦｅに置換され形式的にＭｇｘＦｅｙ−ｘＯ４、（ＭｇｘＦｅ１−ｘ）（Ｍｇｘ‘Ｆｅ１−ｘ’）２Ｏ４等で表現される結晶構造及びその一部がＭｎ及び／又はＳｒに置換されたものもすべて含まれるものとし、非酸化性雰囲気で焼成されることにより周期的にスピネル構造に格子欠陥が含まれるものも含むものとする。
【００６４】
本発明にかかるＴｉ化合物の結晶構造としてＦｅＴｉＯ３、Ｆｅ２ＴｉＯ５が代表的なものであるが、Ｔｉと比べてＦｅが圧倒的に存在量としては多く、ＦｅｘＴｉＯｙ以外に（ＦｅＴｉＯ３）ｘ（Ｆｅ２Ｏ３）ｙ、Ｆｅ（ＦｅｘＴｉｙ）Ｏ４、（ＦｅｘＴｉ１−ｘ）（Ｆｅｘ‘Ｔｉ１−ｘ’）Ｏ４等で表現される結晶構造及びその一部がＭｎ及び／又はＳｒに置換されたＳｒａＦｅｂＴｉｃＯｄ等（例えばＳｒＦｅ０．５Ｔｉ０．５Ｏ２．７５、ＳｒＦｅ０．５Ｔｉ０．５Ｏ２．８５）で表わされる酸化物もすべて含まれるものとし、非酸化性雰囲気で焼成されることにより周期的に上記結晶構造に格子欠陥が含まれるものも含むものとする。
【００６５】
この電子写真現像剤用キャリア芯材は、その表面に樹脂を被覆し、樹脂被覆キャリアとしてトナーと共に、電子写真現像剤の用途に供される。この電子写真現像剤は、補給用現像剤として用いることもできる。
【００６６】
本発明に係る電子写真現像剤は、補給用現像剤として用いることもできる。この際のキャリアとトナーの混合比、即ちトナー濃度は１００〜３０００重量％に設定することが好ましい。
【００６７】
以下、実施例等に基づき本発明を具体的に説明する。
【実施例１】
【００６８】
（第１焼成工程）
Ｆｅを７．０４８モル、Ｍｇを０．７３モル、Ｔｉを０．１２５モル、Ｓｒを０．０７５モル、Ｍｎ０．０７５モルとなるようにＦｅ２Ｏ３、Ｍｇ（ＯＨ）２、ＴｉＯ２、ＳｒＣＯ３及びＭｎ３Ｏ４を秤量し、固形分が５０重量％となるように水を加えビーズミルで混合し、混合したスラリーをスプレードライヤーで造粒した。このとき、バインダー成分としてＰＶＡを固形分の０．３重量％となるように、またポリカルボン酸系分散剤をスラリーの粘度が１〜２ポイズになるように添加し、得られた造粒物を１０５０℃にて非酸化性雰囲気にてロータリーキルンで焼成し、有機物を除去しながらフェライト化を進めると同時に酸化鉄の一部を還元した。この際、木炭を造粒物の重量に対して０．５重量％添加し、木炭として奈良炭化工業社製グリーンタンソ１号を使用した。
【００６９】
（造粒工程）
得られた焼成物をビーズミルにてスラリー粒径のＤ５０が２μｍとなるように粉砕した。このとき、バインダー成分としてＰＶＡをスラリーの固形分の０．３重量％となるように添加し、ポリカルボン酸系分散剤をスラリーの粘度が２〜３ポイズになるように添加し、得られた粉砕スラリーをスプレードライヤーにて再度造粒した。このとき追加原料として、Ｆｅを７．０４８モル、Ｍｇを０．７３モル、Ｔｉを０．１２５モル、Ｓｒを０．０７５モル、Ｍｎ０．０７５モルとなるようにＦｅ２Ｏ３、Ｍｇ（ＯＨ）２、ＴｉＯ２、ＳｒＣＯ３及びＭｎ３Ｏ４を第一焼成工程で得られた焼成物と追加原料の重量比が３：１となるように秤量し添加した。
【００７０】
（第２焼成工程）
９５０℃にて非酸化性雰囲気下、木炭を上記造粒物に対して重量比で０．５重量％添加し、ロータリーキルンで焼成を行い、有機物を除去しながらフェライト化を進めると同時に酸化鉄の一部を還元した。このとき木炭は奈良炭化工業社製グリーンタンソ１号を使用した。
【００７１】
（第３焼成工程）
焼成したものを８０メッシュの篩を使って粗大粒子を除去した後、非酸化性雰囲気下、１２００℃で１６時間焼成し焼成物を得た。得られた焼成物を解砕、分級、磁力選鉱を行い、体積平均粒径が３５．４１μｍのキャリア芯材粒子を得た。
【００７２】
（酸化皮膜処理工程）
さらに得られたキャリア芯材粒子を表面酸化処理温度６８０℃、大気雰囲気の条件の元、ロータリーキルンで表面酸化処理を行い表面酸化処理済みのキャリア芯材粒子を得た。
【実施例２】
【００７３】
第１焼成工程において、焼成温度を１１００℃とした以外は、実施例１と同様にしてキャリア芯材粒子を得た。
【実施例３】
【００７４】
第１焼成工程において、焼成温度を９００℃とした以外は、実施例１と同様にしてキャリア芯材粒子を得た。
【実施例４】
【００７５】
第２焼成工程において、焼成温度を１０５０℃とした以外は、実施例１と同様にしてキャリア芯材粒子を得た。
【実施例５】
【００７６】
第２焼成工程において、焼成温度を９００℃とした以外は、実施例１と同様にしてキャリア芯材粒子を得た。
【実施例６】
【００７７】
第３焼成工程において、焼成温度を１１６０℃とした以外は、実施例１と同様にしてキャリア芯材粒子を得た。
【実施例７】
【００７８】
第３焼成工程において、焼成温度を１２３０℃とした以外は、実施例１と同様にしてキャリア芯材粒子を得た。
【実施例８】
【００７９】
第２焼成工程において、木炭を添加しなかった以外は、実施例１と同様にしてキャリア芯材粒子を得た。
【実施例９】
【００８０】
原料調製時にＰＶＡに代えてＰＶＰを用いた以外、は実施例１と同様にしてキャリア芯材粒子を得た。
【実施例１０】
【００８１】
第１焼成工程において、木炭に代えてＣＢを用いた以外は、実施例１と同様にしてキャリア芯材粒子を得た。
【実施例１１】
【００８２】
原料調製時にＰＶＡに代えてＰＶＰを用い、第１焼成工程において、木炭に代えて、ＣＢを用いた以外は、実施例１と同様にしてキャリア芯材粒子を得た。
【実施例１２】
【００８３】
原料調製時にＰＶＡ０．３重量％に代えてＰＶＰ０．９重量％を用い、第１焼成工程において、添加物質を添加しない以外は、実施例１と同様にしてキャリア芯材粒子を得た。
【実施例１３】
【００８４】
原料調製時にＰＶＡの添加量を０．９重量％とし、第１焼成工程において、添加物質を添加しない以外は、実施例１と同様にしてキャリア芯材粒子を得た。
【実施例１４】
【００８５】
原料調製時にＰＶＡ０．３重量％に代えて木炭１．０重量％を用い、第１焼成工程において、添加物質を添加しない以外は、実施例１と同様にしてキャリア芯材粒子を得た。
【実施例１５】
【００８６】
原料調製時にＰＶＡ０．３重量％に代えてＣＢ１．０重量％を用い、第１焼成工程において、添加物質を添加しない以外は、実施例１と同様にしてキャリア芯材粒子を得た。
【実施例１６】
【００８７】
表面酸化処理を７００℃とした以外は、実施例１と同様にしてキャリア芯材粒子を得た。
【実施例１７】
【００８８】
表面酸化処理を４３０℃とした以外は、実施例１と同様にしてキャリア芯材粒子を得た。
【００８９】
実施例１〜１７について、キャリア芯材の製造条件、Ｆｅ量、Ｆｅ以外の添加元素及び添加物質の種類と量、造粒工程に用いられるスラリー粒子の粒径、各種特性を表１〜６に示す。各種特性の評価は、下記に準じて測定した。また、実施例２について、表面酸化処理前のフェライト粒子（キャリア芯材粒子）の電子顕微鏡写真（×１０００）を図１に、表面酸化処理後のフェライト粒子（キャリア芯材粒子）の電子顕微鏡写真（×１０００）を図２にそれぞれ示す。
【００９０】
（ＢＥＴ比表面積）
自動比表面積測定装置「ＧＥＭＩＮＩ２３６０」（島津製作所社製）を用いて、吸着ガスであるＮ２を吸着させて測定したキャリア粒子のＮ２吸着量から求めることができる。なお、ここでは、このＮ２吸着量を測定する際に用いられる測定管は、測定前に、減圧状態にて５０℃で２時間の空焼きを行った。さらに、この測定管にキャリア粒子５ｇを充填し、減圧状態で３０℃の温度で２時間前処理を行った後に、２５℃下でＮ２ガスをそれぞれ吸着させてその吸着量を測定した。それらの吸着量は、吸着等温線を描き、ＢＥＴ式から算出される値である。
【００９１】
（見掛け密度）
ＪＩＳ  Ｚ  ２５０４に準拠して測定した。詳細は下記の通りである。
１．装置
粉末見掛密度計は漏斗、コップ、漏斗支持器、支持棒及び支持台から構成されるものを用いる。天秤は、秤量２００ｇで感量５０ｍｇのものを用いる。
２．測定方法
（１）試料は、少なくとも１５０ｇ以上とする。
（２）試料は孔径２．５＋０．２／−０ｍｍのオリフィスを持つ漏斗に注ぎ流れ出た試料が、コップ一杯になってあふれ出るまで流し込む。
（３）あふれ始めたら直ちに試料の流入をやめ、振動を与えないようにコップの上に盛り上がった試料をへらでコップの上端に沿って平らにかきとる。
（４）コップの側面を軽く叩いて、試料を沈ませコップの外側に付着した試料を除去して、コップ内の試料の重量を０．０５ｇの精度で秤量する。
３．計算
前項２−（４）で得られた測定値に０．０４を乗じた数値をＪＩＳ−Ｚ８４０１（数値の丸め方）によって小数点以下第２位に丸め、「ｇ／ｃｍ３」の単位の見掛け密度とする。
【００９２】
（磁気特性）
積分型Ｂ−ＨトレーサーＢＨＵ−６０型（理研電子社製）を使用して測定した。電磁石間に磁場測定用Ｈコイル及び磁化測定用４πＩコイルを入れる。この場合、試料は４πＩコイルに入れる。電磁石の電流を変化させ磁場Ｈを変化させたＨコイル及び４πＩコイルの出力をそれぞれ積分し、Ｈ出力をＸ軸に、４πＩコイルの出力をＹ軸に、ヒステリシスループを記録紙に描く。ここで測定条件としては、試料充填量：約１ｇ、試料充填セル：内径７ｍｍφ±０．０２ｍｍ、高さ１０ｍｍ±０．１ｍｍ、４πＩコイル：巻数３０回にて測定した。
【００９３】
（ＳＦ−１）
日本電子社製ＪＳＭ−６０６０Ａを用い、加速電圧は２０ｋＶとし、キャリアＳＥＭを４５０倍視野にて、粒子が重ならないように分散させて撮影し、その画像情報を、インターフェースを介してメディアサイバネティクス社製画像解析ソフト(Ｉｍａｇｅ−Ｐｒｏ  ＰＬＵＳ)に導入して解析を行い、Ａｒｅａ（面積）及びフェレ径（最大）を求め、下記式より算出し得られた値である。キャリアの形状が球形に近いほど１００に近い値となる。形状指数ＳＦ−１は、１粒子毎に算出し、１００粒子の平均値をそのキャリアの形状指数ＳＦ−１とした。
【数１】
2010181525.tif 000003
【００９４】
（真密度）
キャリア芯材及び充填後のキャリア粒子の真密度は、ＪＩＳ  Ｒ９３０１−２−１に準拠して、ピクノメーターを用いて測定した。ここで、溶媒としてメタノールを用い、温度２５℃にて測定を行った。
【００９５】
（体積抵抗）
断面積が４ｃｍ２のフッ素樹脂製のシリンダーに高さ４ｍｍとなるように試料を充填した後、両端に電極を取り付け、さらにその上から１ｋｇの分銅を乗せて抵抗を測定した。抵抗の測定はケースレー社製６５１７Ａ型絶縁抵抗測定器にて５０Ｖ及び／または１０００Ｖで電圧印加し１０ｓｅｃ後の電流値（１０ｓｅｃの電流値）から抵抗を算出し体積抵抗とした。
【００９６】
【表１】
2010181525.tif 000004
【００９７】
【表２】
2010181525.tif 000005
【００９８】
【表３】
2010181525.tif 000006
【００９９】
【表４】
2010181525.tif 000007
【０１００】
【表５】
2010181525.tif 000008
【０１０１】
【表６】
2010181525.tif 000009
【０１０２】
表１及び表２の結果から明らかなように、第１焼成工程においてスピネル相の物質と非磁性のＴｉ化合物及びＦｅ２Ｏ３を含有する焼成物が得られた。表３及び表４の結果から明らかなように第１焼成工程で得られた焼成物を原料とし、さらに同様の組成の焼成を行っていない原料を添加し、さらに第２焼成工程において焼成が進みやすくなるように添加物質を添加したことで磁化の高い焼成物が得られた。表５の結果から明らかなように、第２焼成工程で生成した非磁性のウスタイト（ＦｅＯ）は第３焼成工程においても維持された以外に、非磁性のＴｉ化合物としてＳｒａＦｅｂＴｉｃＯｄで表される化合物を含有していたにもかかわらず、第２焼成工程焼成工程と比べてさらに高い磁化を持った焼成物が得られた。このため表６の結果から明らかなように、表面酸化処理における磁化の低下を最小限に抑制しながら磁化と抵抗のバランスに優れた電子写真キャリア用芯材が得られた。
【産業上の利用可能性】
【０１０３】
本発明の製造方法により、各重金属のみならず、Ｍｎを実質的に用いることなしに、高磁化でありながら中抵抗又は高抵抗といった所望の抵抗が得られ、かつ高い帯電量と優れた帯電安定性を有し、しかも適度な凹凸を有する表面性と揃った形状とを兼ね備えた電子写真現像剤用キャリア芯材が工業的規模をもって安定的に得られる。
【０１０４】
従って、本発明は、特に高画質の要求されるフルカラー機並びに画像維持の信頼性及び耐久性の要求される高速機の分野に広く使用可能である。
【図１】
2010181525.tif 000010
【図２】
2010181525.tif 000011